(57)【要約】【課題】抗菌性金属イオンを用いない新規な抗菌性再生シルクを提供する。【解決手段】抗菌性再生シルクは、チオシアン酸イオンが水素結合したβシート構造を含むフィブロインよりなる。この抗菌性再生シルクは、シルクを脱セリシン処理して得たフィブロインを、チオシアン酸イオンを有するｐＨ５以下の可溶化液に溶解させてから、可溶化液を減少させて固形のフィブロインを生成し、生成したフィブロインを有機溶媒に溶解させて所定形状に成形し、成形したフィブロインを加熱して、抗菌性が発現するまで有機溶媒の残存量を減少させることで製造できる。【選択図】図１
2015108102.tif 000002
【特許請求の範囲】
【請求項１】
チオシアン酸イオンが水素結合したβシート構造を含むフィブロインよりなることを特徴とする抗菌性再生シルク。
【請求項２】
フィブロインは、αヘリックス構造とβシート構造とを含み、αヘリックス構造よりもβシート構造が多い請求項１記載の抗菌性再生シルク。
【請求項３】
フィブロインは、有機溶媒に溶解させて所定形状に成形したものであり、有機溶媒の残存量が６５０ｐｐｍ以下である請求項１又は２記載の抗菌性再生シルク。
【請求項４】
フィブロインは、有機溶媒を含まない請求項１又は２記載の抗菌性再生シルク。
【請求項５】
グラム陰性菌及びグラム陽性菌に対して抗菌性を有する請求項１〜４のいずれか一項に記載の抗菌性再生シルク。
【請求項６】
真菌に対しても抗菌性を有する請求項５記載の抗菌性再生シルク。
【請求項７】
シルクを脱セリシン処理して得たフィブロインを、チオシアン酸イオンを有するｐＨ５以下の可溶化液に溶解させてから、可溶化液を減少させて固形のフィブロインを生成し、
生成したフィブロインを有機溶媒に溶解させて所定形状に成形し、
成形したフィブロインを加熱して、抗菌性が発現するまで有機溶媒の残存量を減少させることを特徴とする抗菌性再生シルクの製造方法。
【請求項８】
可溶化液は、チオシアン酸塩の水溶液であり、チオシアン酸塩以外の不純物を実質的に含まない請求項７記載の抗菌性再生シルクの製造方法。
【請求項９】
可溶化液を減少させるには、チオシアン酸塩を減少させてから、水を減少させて行う請求項８記載の抗菌性再生シルクの製造方法。
【請求項１０】
有機溶媒は、ヘキサフルオロイソプロパノールである請求項７〜９のいずれか一項に記載の抗菌性再生シルクの製造方法。
【請求項１１】
所定形状は、糸状又はフィルム状である請求項７〜１０のいずれか一項に記載の抗菌性再生シルクの製造方法。
【請求項１２】
加熱は、オートクレーブによる高温高圧水蒸気処理である請求項７〜１１のいずれか一項に記載の抗菌性再生シルクの製造方法。
【請求項１３】
シルクを脱セリシン処理して得た糸状のフィブロインに、チオシアン酸塩の水溶液を接触させることを特徴とする抗菌性再生シルクの製造方法。
【発明の詳細な説明】
【技術分野】
【０００１】
本発明は、シルクを処理してなる再生シルクとその製造方法に関するものである。
【背景技術】
【０００２】
蚕の繭から作るシルクは、衣服、化粧品、食品等に広く使用されている。また、シルクは、生体適合性が知られており、細胞培養足場等に使用されているだけでなく、人体への安全性も高いとして、手術用縫合糸などの医療関連製品への開発も行われている。
【０００３】
また、シルク又はシルク由来のフィブロインに銀イオン、銅イオン等の抗菌性金属イオンを吸着させて抗菌性を付与する技術が、特許文献１、２に記載されている。しかし、抗菌性金属イオンは、人体に金属アレルギーを引き起こすおそれがある。
【０００４】
なお、抗菌性繊維ではないものの、特許文献３〜５には、次のようなフィブロインに関する記載がある。
特許文献３には、効果の程度は不明であるが、絹フィブロインが抗菌性を持つことの記載がある。
特許文献４には、尿素とメルカプトエタノールとを含む水溶液を用いて繭からセリシンを除去してフィブロインを得ることの記載がある。
特許文献５には、セリシンとフィブロインとをヘキサフルオロイソプロパノール（ＨＦＩＰ）に溶解した溶液を用いて静電紡糸して、繊維を得ることの記載がある。
【０００５】
また、シルクをβシート構造化させる様々な方法は知られている。しかし、そのシルクの抗菌性に関しては知見がない。
【先行技術文献】
【特許文献】
【０００６】
【特許文献１】特開２００３−２２７０６４号公報
【特許文献２】特開２００４−１８７５７号公報
【特許文献３】特開２００５−２９８７８２号公報
【特許文献４】特開２００１−１６３８９９号公報
【特許文献５】特開２００７−３０３０１５号公報
【発明の概要】
【発明が解決しようとする課題】
【０００７】
本発明は、抗菌性金属イオンを用いない新規な抗菌性再生シルクを提供することを目的とする。
【課題を解決するための手段】
【０００８】
（Ａ）抗菌性再生シルク
本発明の抗菌性再生シルクは、チオシアン酸イオンが水素結合したβシート構造を含むフィブロインよりなることを特徴とする。βシート構造（直鎖構造）には、平行βシートと逆平行βシートがある。
【０００９】
本発明の抗菌性再生シルクに抗菌性が発現するメカニズムは、次のようなものと考えられる。すなわち、チオシアン酸イオン（ＳＣＮ−）が、フィブロインに水素結合することにより、ＨＳＣＮとして安定的に存続する。そのＨＳＣＮには抗菌性があると考えられる。しかも、その結合先がβシート構造（直鎖構造）であることにより、ＨＳＣＮによる抗菌性が発揮されやすくなると考えられる（図１、図２参照）。なお、ＨＳＣＮ以外にも、ＨＯＳＣＮといった、フィブロインの官能基に相互作用しているものも考えられる。
【００１０】
フィブロインは、αヘリックス構造（螺旋構造）とβシート構造とを含み、面積比でαヘリックス構造よりもβシート構造が多いことが好ましい。αヘリックス構造にチオシアン酸イオンが水素結合した場合には、βシート構造にチオシアン酸イオンが水素結合した場合と比べて、ＨＳＣＮによる抗菌性が発揮されにくいのではないかと考えられるからである（図１、図２参照）。
【００１１】
フィブロインは、有機溶媒に溶解させて所定形状に成形したものであり、有機溶媒の残存量が６５０ｐｐｍ以下である態様を例示できる。有機溶媒の残存量が６５０ｐｐｍより多いと、その残存した有機溶媒が上述のＨＳＣＮを包み込むようになって、ＨＳＣＮによる抗菌性を阻害するのではないかと考えられるからである（図１参照）。この態様は、例えば後述の（Ｂ１）第１方法により製造できる。
【００１２】
フィブロインは、有機溶媒を含まない態様も例示できる。この態様は、例えば後述の（Ｂ２）第２方法により製造できる。
【００１３】
抗菌性再生シルクは、グラム陰性菌及びグラム陽性菌に対して抗菌性を有するものとすることができる。グラム陰性菌としては、大腸菌等を例示できる。グラム陽性菌としては、黄色ブドウ球菌、ミュータンス菌等を例示できる。
【００１４】
抗菌性再生シルクは、さらに真菌（細菌と区別される。菌類ともいう。）に対しても抗菌性を有するものとすることができる。真菌としては、カンジダ等を例示できる。
【００１５】
（Ｂ）抗菌性再生シルクの製造方法
（Ｂ１）第１方法
本発明の第１の抗菌性再生シルクの製造方法は、シルクを脱セリシン処理して得たフィブロインを、チオシアン酸イオンを有するｐＨ５以下の可溶化液に溶解させてから、可溶化液を減少させて固形のフィブロインを生成し、
生成したフィブロインを有機溶媒に溶解させて所定形状に成形し、
成形したフィブロインを加熱して、抗菌性が発現するまで有機溶媒の残存量を減少させることを特徴とする。
【００１６】
フィブロインをチオシアン酸イオンを有する可溶化液に溶解させるのは、フィブロインにチオシアン酸イオン（ＳＣＮ−）を水素結合させるためである。また、その可溶化液をｐＨ５以下とするのは、フィブロインのβシート構造が多くなるからである（図１、図２参照）。そして、そのβシート構造にチオシアン酸イオンが水素結合すると考えられる。
【００１７】
成形したフィブロインを加熱するのは、上述のとおり、ＨＳＣＮを包み込むと考えられる有機溶媒を減少させて、ＨＳＣＮによる抗菌性が発揮されやすいようにするためである（図１参照）。前述のとおり、有機溶媒の残存量が６５０ｐｐｍ以下になるようにすることが好ましい。
【００１８】
（Ｂ２）第２方法
本発明の第２の抗菌性再生シルクの製造方法は、シルクを脱セリシン処理して得た糸状のフィブロインに、チオシアン酸塩の水溶液を接触させることを特徴とする。
【００１９】
フィブロインにチオシアン酸塩の水溶液を接触させるのは、フィブロインにチオシアン酸イオン（ＳＣＮ−）を水素結合させるためである。
【発明の効果】
【００２０】
本発明によれば、抗菌性金属イオンを用いない新規な抗菌性再生シルクを提供することができる。
【図面の簡単な説明】
【００２１】
【図１】実施例１，２の抗菌性再生シルクの製造方法と抗菌性発現メカニズムを説明する図である。
【図２】同抗菌性再生シルクのタンパク質構造を説明する図である。
【図３】再生シルクのチオシアン酸塩溶解時のｐＨと抗菌性との関係を示す図である。
【図４】再生シルクの各菌に対する抗菌性を他繊維と比較して示す図である。
【図５】再生シルクの水のなじみの判定方法を説明する図である。
【図６】再生シルク等の表面ゼータ電位を示すグラフ図である。
【発明を実施するための形態】
【００２２】
（Ａ）（Ｂ）共通の実施の形態
原料であるシルクは、特に限定されないが、シルク製の衣料品等の廃品や端材等から得られたものや、蚕の繭から得られたもの等を例示できる。蚕は、特に限定されないが、家蚕であってもよいし、野蚕であってもよい。
【００２３】
脱セリシン処理としては、尿素とメルカプトエタノールとトリス（ヒドロキシメチル）アミノメタン（Ｔｒｉｓ）とを含む処理水にシルクを入れてセリシンを溶解除去する方法を例示できる。この処理水の各成分の濃度は、特に限定されないが、尿素の濃度は６〜１０Ｍ、メルカプトエタノールの濃度は１〜５体積％、Ｔｒｉｓの濃度は２０〜１００ｍＭを例示できる。また、この処理水の温度は、特に限定されないが、７０〜１００℃を例示できる。
【００２４】
再生シルクの形状としては、特に限定されないが、糸状、フィルム状、多孔質状（スポンジ状）等を例示できる。糸状は、中実糸でも中空糸でもよい。
【００２５】
（Ｂ１）第１方法の実施の形態
可溶化液は、チオシアン酸塩の水溶液であり、チオシアン酸塩以外の不純物を実質的に含まないことが好ましい。不純物を含むほど、ＨＳＣＮによる抗菌性が妨げられると考えられるからである。
チオシアン酸塩としては、特に限定されないが、チオシアン酸リチウム（ＬｉＳＣＮ）を例示できる。
水溶液のチオシアン酸塩濃度は、特に限定されないが、質量比で水の１〜１．３倍、すなわち、水１００ｇに対してチオシアン酸塩１００〜１３０ｇを例示できる。
フィブロインに対する水溶液の量は、特に限定されないが、質量比でフィブロインの３０〜１００倍、すなわち、フィブロイン１ｇに対して水溶液３０〜１００ｇを例示できる。
水溶液の液温は、特に限定されないが、２０〜４０℃を例示できる。
【００２６】
可溶化液を減少させるには、特に限定されないが、チオシアン酸塩を減少させてから、水を減少させて行う態様を例示できる。
チオシアン酸塩を減少させる方法としては、透析、限外ろ過、ゲルろ過クロマトグラフィー、脱塩カラム等を例示でき、処理量によって使い分けることができることから、透析が好ましい。
水を減少させる方法としては、凍結乾燥、熱風乾燥等を例示でき、多孔質状の乾燥フィブロインが得られる（後で有機溶媒に溶け易い）ことから、凍結乾燥が好ましい。
【００２７】
有機溶媒としては、ヘキサフルオロイソプロパノール（ＨＦＩＰ）、フルオロアセトン（ＨＦＡ）等を例示でき、フィブロインの溶解性が高く、高濃度のフィブロイン有機溶液が得やすいことから、ＨＦＩＰが好ましい。
フィブロインに対する有機溶媒の量は、特に限定されないが、乾燥フィブロイン１ｇに対して有機溶媒６〜２０ｍＬを例示できる。
有機溶媒の液温は、特に限定されないが、３０〜６０℃を例示できる。
【００２８】
所定形状は、糸状又はフィルム状である態様を例示できる。
【００２９】
加熱は、オートクレーブによる高温高圧水蒸気処理である態様を例示できる。
【００３０】
（Ｂ２）第２方法の実施の形態
チオシアン酸塩としては、特に限定されないが、チオシアン酸アンモニウム（ＮＨ4ＳＣＮ）、チオシアン酸カリウム（ＫＳＣＮ）等を例示できる。
水溶液のチオシアン酸塩濃度は、特に限定されないが、質量比で水の０．０５〜０．５倍、すなわち、水１００ｇに対してチオシアン酸塩５〜５０ｇを例示できる。
フィブロインに対する水溶液の量は、特に限定されないが、質量比でフィブロインの１０〜２０倍、すなわち、フィブロイン１ｇに対して水溶液１０〜２０ｇを例示できる。
水溶液の液温は、特に限定されないが、２０〜４０℃を例示できる。
【００３１】
フィブロインにチオシアン酸塩の水溶液を接触させた後、フィブロインを洗浄して未反応のチオシアン酸塩を除去することが好ましい。
【実施例１】
【００３２】
本発明の上記（Ｂ１）第１方法を具体化して製造した抗菌性再生シルクの実施例１について、図１の上側のフロー図に基づき、処理順に説明する。また、図１には、第１方法の要所の処理において、本発明の抗菌性再生シルクが抗菌性を発現するメカニズムについての説明を付記した。この説明において、フィブロインのαヘリックス構造及びβシート構造については、周知のαヘリックス構造の概略図とβシート構造の概略図を後述する面積比の測定結果に基づいて記載したものであり、これらの構造に付したチオシアン酸イオン、不純物、ＨＦＩＰについては、後述する使用材料の分析と抗菌性試験の結果に基づいて記載したものである。
【００３３】
＜製造方法＞
１．脱セリシン処理・洗浄工程
家蚕の繭２０個を切りきざんで得た９．０ｇの原料繭を、尿素、メルカプトエタノール及びトリス（ヒドロキシメチル）アミノメタン（Ｔｒｉｓ）を水に溶かした４００ｍＬの処理水（尿素濃度が８Ｍ、メルカプトエタノール濃度が２体積％、Ｔｒｉｓ濃度が５０ｍＭ）に入れ、８０℃で８時間攪拌して、原料繭に含まれているセリシンを処理水中に溶解させた。
その後、この処理水から不溶分のシルク（フィブロイン）をろ別し、ろ別で得られたフィブロインを蒸留水で洗浄した後、３０℃の恒温槽中に約半日間静置して乾燥し、６．７ｇのフィブロインを得た。
【００３４】
２．チオシアン酸塩水溶解処理
表１に示すとおり、チオシアン酸リチウムとして、キシダ化学株式会社の旧品（以下「キシダ旧品」という。）と、キシダ化学株式会社の現行品（以下「キシダ現行品」という。）と、三津和化学薬品株式会社の現行品（以下「三津和品」という。）の３種を１３０ｇずつ１００ｍＬの水に溶かし、次に述べる水不溶物質（浮遊物）をろ過により除去して、３種の水溶液を作成した。なお、後述する表３〜表５の再生シルクは、キシダ旧品を使用したものである。
【００３５】
【表１】
2015108102.tif 000003
【００３６】
各水溶液の水不溶物質（浮遊物）を、フーリエ変換赤外分光光度計（ＦＴ−ＩＲ）（アジレント・テクノロジー社製、ＦＴＳ７０００ｅ  臭化カリウム（ＫＢｒ）法）及び走査型蛍光Ｘ線分析装置（ＸＲＦ）（リガク社製、ＺＳＸ  Ｐｒｉｍｕｓ型）により測定した。
また、各水溶液のろ液のｐＨを、ｐＨメータ（堀場製作所製、Ｄ−５１）により測定した。
また、各水溶液の不純物を、イオンクロマトグラフィー（日本ダイオネクス社製、ＤＸ−１００、ＤＸ−５００，ＩＣＳ−３０００）、核磁気共鳴装置（ＮＭＲ）（Ｂｒｕｋｅｒ  ＢｉｏＳｐｉｎ社製、ＡＶＡＮＣＥ５００型、温度２７℃、積算３２回、Ｃｙｒｏプローブ）により測定した。
これらの測定結果を表１、表２（三津和品のｐＨ）に示すとおり、チオシアン酸リチウム塩は、メーカーが異なると、また同一メーカーでもロットが異なると、水不溶物質（浮遊物）の有無と種類、ｐＨ、不純物の種類と量が異なる。なお、表１の抗菌性（大腸菌生菌対数）の欄については後述する。
【００３７】
【表２】
2015108102.tif 000004
【００３８】
さらに、三津和品については、表２に示すとおり、ろ過ありとろ過なしの各水溶液について、チオシアン酸アンモニウム（ＮＨ4ＳＣＮ）及び／又は塩酸（ＨＣｌ）を添加してｐＨ調整したものも作成した。なお、表２の抗菌対数の欄については後述する。
【００３９】
以上の各チオシアン酸リチウム塩水溶液に、上記「１．脱セリシン処理・洗浄工程」で得られたフィブロインを６．７ｇずつ浸して溶解させ、それぞれ約２００ｍＬのフィブロイン水溶液を得た。
【００４０】
３．透析（脱チオシアン酸リチウム処理）
上記で得られた約２００ｍＬのフィブロイン水溶液を、再生セルロースからなる１０本の透析チューブに約２０ｍＬずつ入れた後、処理されるフィブロイン水溶液の約５０〜６５倍の量（体積）の蒸留水が入れられた容器に各透析チューブを４〜６日間浸して、透析によりチオシアン酸リチウムを除去した。なお、各透析チューブを蒸留水に浸している期間中、各容器中の蒸留水を１日に２回入れ替えた。
【００４１】
４．凍結乾燥（乾燥処理）
上記で得られた、チオシアン酸リチウムが除去された各フィブロイン水溶液を、四等分し、それぞれを−５０℃のエタノール浴中に約１時間静置して予備凍結を行った後、１〜２日間凍結乾燥を行い、６．０ｇの多孔質状の乾燥フィブロインを得た。
【００４２】
５．ＨＦＩＰ溶解処理
上記で得られた乾燥フィブロインを１ｇにつき、１０ｍＬのヘキサフルオロイソプロパノール（ＨＦＩＰ）に入れ、すなわち、ＨＦＩＰに対してフィブロインを約１０質量％入れ、密閉し、５０℃で２日間攪拌して、フィブロインＨＦＩＰ溶液を得た。
また、上記「２．チオシアン酸塩水溶解処理」でキシダ旧品を使用したものの一部については、ＨＦＩＰに対してフィブロインを約３０質量％入れ、同様の方法でＨＦＩＰ溶液を得た。このフィブロインの質量％は、後述する表３の繊維種類の欄に括弧書きした。
【００４３】
６．紡糸（糸状再生シルク成形処理）
上記で得られたフィブロインＨＦＩＰ溶液を、内径０．２５ｍｍ、長さ１０ｍｍのノズルが付けられた２．５ｍＬのシリンジに入れ、ノズルの先端部をエタノール中につけた状態で、フィブロインＨＦＩＰ溶液をノズルの先端開口からエタノール中に吐出し、糸中のＨＦＩＰ量を減少させて、フィブロインを糸状に成形してなる、直径が約１２０μｍの再生シルクを得た。
また、上記「２．チオシアン酸塩水溶解処理」でキシダ旧品を使用したものの一部については、直径が約４５μｍの再生シルクも、同様の方法で作成した。この直径約４５μｍは、後述する表３の繊維種類の欄に但し書きした。但し書きのないものは直径約１２０μｍである。
【００４４】
７．熱処理（オートクレーブ処理）
上記で得られた糸状の再生シルクを、３種のオートクレーブの内部に置き、それぞれ１２１℃、１００ｋＰａ、１５分の条件で高温高圧蒸気処理をした。３種のオートクレーブは下記の場所に設置されているものであり、後述する表３のオートクレーブ先の欄には下記の略号を記載した。
Ｎ：日本食品分析センターに設置のオートクレーブ
Ｑ：日本繊維製品評価センターに設置のオートクレーブ
ＴＧ：豊田合成社（本出願人）に設置のオートクレーブ
【００４５】
以上により得られた糸状の再生シルクについて、高温高圧蒸気処理後、再生シルクに残存するＨＦＩＰの残存量を燃焼イオンクロマトグラフィー（三菱化学社製、ＡＱＦ−１００、ＧＡ−１００）により測定した。
上記「２．チオシアン酸塩水溶解処理」でキシダ旧品を使用したもののについて、ＨＦＩＰの残存量の測定結果を、表３（Ｎｏ．１，２，４〜９）に示す。なお、表３のＮｏ．１０は、Ｎｏ．１と同様に得られた再生シルクをアセトンで洗浄処理してからオートクレーブ処理したものである。
上記「２．チオシアン酸塩水溶解処理」で三津和化学品を使用したものは、オートクレーブ先がＴＧ（上記略号）であり、ＨＦＩＰの残存量が約１００ｐｐｍであった。
【００４６】
【表３】
2015108102.tif 000005
【００４７】
表３に示すとおり、ＨＦＩＰ溶解処理におけるＨＦＩＰに対するフィブロインの質量％が異なることで、また、再生シルクの直径が異なることで、また、オートクレーブが異なることで、さらには、同じオートクレーブであっても何らかの要因で、ＨＦＩＰの残存量が相違した。その要因としては、オートクレーブ内のフィブロインを置く位置や傾かせ方が異なったこと等が考えられる。なお、表３の生菌対数の欄については後述する。
【００４８】
＜抗菌性試験＞
上記の製造方法で得られた糸状再生シルクを、ＪＩＳ  Ｌ１９０２：２００８（繊維製品の抗菌性試験方法及び抗菌効果）に準拠して抗菌性試験した。標準布には綿（無加工）を用いた。
【００４９】
ア．試験条件
定量試験：菌液吸収法
生菌数の測定法：混釈平板培養法
試験菌種：大腸菌（ＮＢＲＣ３３０１、グラム陰性の桿菌で通性嫌気性菌）
：黄色ぶどう球菌（ＮＢＲＣ１２７３２、グラム陽性の球菌で通性嫌気性菌）
：ミュータンス菌（ＩＦＯ１３９５５、グラム陽性の連鎖球菌で通性嫌気性菌）
：カンジダ（ＮＢＲＣ１５９４、真菌に属する無色の不完全酵母）
検体数：各試料３
検体重さ：０．２ｇ
接種菌液量：０．１ｍＬ
試験菌懸濁液：非イオン界面活性剤０．０５％添加
【００５０】
イ．試験操作
バイアル瓶中に検体（０．２ｇ）を入れ、菌液（０．１ｍＬ）を検体に接種した後、バイアル瓶のキャップを締める。その後、３７℃で１８時間培養した。その後、検体から菌を洗い出して、生菌数を測定した。
【００５１】
ウ．測定項目
各試料ごとに生菌数の常用対数値の平均値（以下「生菌対数」という。）を求めた。各試料とも接種直後の生菌対数は４であり（すなわち１．０×１０4個）、培養後の生菌対数が４未満であった場合を抗菌性あり、４以上であった場合を抗菌性なしと評価した。
【００５２】
エ．試験結果
（１）抗菌性試験結果その１（チオシアン酸リチウム塩の影響）
表１の抗菌性（大腸菌生菌対数）の欄に示すように、上記「２．チオシアン酸塩水溶解処理」でキシダ旧品を使用した再生シルク（表２のＮｏ．９）は、生菌対数が１．３未満であり、顕著な抗菌性があった。これは、チオシアン酸塩水溶液がｐＨ５以下であったことにより、フィブロインのβシート構造が多くなり、そのβシート構造にチオシアン酸イオンが水素結合し、ＨＳＣＮによる抗菌性が発揮されたためと考えられる。また、水溶液の不純物の種類と量が少なかったことにより、不純物が再生シルクに付着してＨＳＣＮによる抗菌性を阻害するようなこともなかったためと考えられる（図１、図２参照）。
【００５３】
これに対し、キシダ現行品を使用した再生シルクは、生菌対数が７．７であり、抗菌性がなかった。これは、チオシアン酸塩水溶液がｐＨ５を超えたことにより、フィブロインのβシート構造が少なくなり、そのβシート構造に水素結合するチオシアン酸イオンも少なくなったためと考えられる。また、水溶液の不純物の量が多かったことにより、不純物が再生シルクに付着してＨＳＣＮによる抗菌性を阻害したためと考えられる。
【００５４】
三津和品を使用した表２の結果を見ても、水不溶物質（浮遊物）のろ過前よりもろ過後にｐＨが下がることが確認された。また、チオシアン酸アンモニウム（ＮＨ4ＳＣＮ）及び／又は塩酸（ＨＣｌ）によりｐＨ調整できる（下げられる）ことが確認された。そして、表２のｐＨの欄と抗菌対数の欄との対応関係、及び、この対応関係をグラフ化した図３に示すように、ろ過ありでｐＨ５以下の場合に抗菌性があるという結果が得られた。なお、もともと水不溶物質（浮遊物）が少ない場合には、ろ過なしでもよいことはいうまでもない。
【００５５】
（２）抗菌性試験結果その２（ＨＦＩＰの残存量による影響）
上述のとおり、表３のＮｏ．１，２，４〜１０の再生シルクは、「２．チオシアン酸塩水溶解処理」でキシダ旧品を使用したものであり、そのうちＮｏ．１０はオートクレーブ処理前にアセトン処理したものである。
表３に示すとおり、まず、ＨＦＩＰの残存量が１００００ｐｐｍ以上と極端に多いＮｏ．１，２の再生シルクは、大腸菌と黄色ぶどう球菌に対して抗菌性があり、ミュータンス菌とカンジダ菌に対しては抗菌性がなかった。これは、ＨＦＩＰによる特定の菌に対する抗菌作用であると考えられる（表６参照）。
次に、ＨＦＩＰの残存量が６５０ｐｐｍ以下と少ないＮｏ．７〜９の再生シルクは、抗菌性があった。これは、上述したとおり、βシート構造におけるＨＳＣＮによる抗菌性が、ＨＦＩＰにより阻害されずに発揮されたためであると考えられる。なお、各菌に対する抗菌性については、次の（３）で他繊維と比較説明する。
【００５６】
次に、ＨＦＩＰの残存量が上記の中間的なＮｏ．４〜６の再生シルクは、抗菌性がなかった。これは、ＨＦＩＰによる抗菌作用が少なく、また、ＨＳＣＮによる抗菌作用がＨＦＩＰに包み込まれて阻害されたためであると考えられる。
次に、アセトン処理したＮｏ．１０の再生シルクは、抗菌性がなかった。これは、アセトン処理によりαヘリックス構造が増大したためではないかと考えられる。
なお、参考例としての、ＨＦＩＰを接触させてからオートクレーブ処理したＮｏ．３の天然シルクは、抗菌性がなかった。また、標準布の綿（無加工）にも、抗菌性はなかった。
【００５７】
（３）抗菌性試験結果その３（他繊維との比較）
さらに、比較例として、次の各繊維についても上記と同様の抗菌性試験を行った。表４及び図４に各繊維の生菌対数を示すとともに、表３の標準布（綿）とＮｏ．８の再生シルクの測定結果を並記した。
・繭繊維（上記「１．脱セリシン処理・洗浄工程」を行う前の繊維）
・脱セリシン繭繊維（上記「１．脱セリシン処理・洗浄工程」のみ行って得た繊維）
・ポリエステル繊維（ＰＥＴ繊維）
・ナイロン繊維
【００５８】
【表４】
2015108102.tif 000006
【００５９】
表４及び図４に示すとおり、大腸菌については、比較例としての綿繊維、繭繊維、脱セリシン繭繊維、ＰＥＴ繊維、ナイロン繊維はいずれも抗菌性がないが、再生シルクは抗菌性があった。
【００６０】
黄色ぶどう球菌についても、比較例としての綿繊維、繭繊維、脱セリシン繭繊維、ＰＥＴ繊維、ナイロン繊維はいずれも抗菌性がないが、再生シルクは抗菌性があった。
【００６１】
ミュータンス菌については、比較例としての綿繊維及び脱セリシン繭繊維は抗菌性がないが、再生シルクは抗菌性があった。
【００６２】
カンジダについては、比較例としての綿繊維及び脱セリシン繭繊維は抗菌性がなく、再生シルクも培養中に抗菌数を顕著に減らすまでの抗菌性はなかった。しかし、綿繊維及び脱セリシン繭繊維と比べて、再生シルクは培養中の抗菌数の増加がほとんど無く、ある程度の抗菌性が期待できる。
【００６３】
（４）抗菌性発現のメカニズムを裏付けるための分析その１
表３のＮｏ．１，４，８，１０の再生シルクについて、図５に示すようにして水のなじみ（疎水性）を調べた。すなわち、微小な水滴を注射針の先端に作製し、注射針ごと再生シルクに近付け、その水滴を横方向にピンと張った再生シルクに接触させて１０秒程度静置した後、注射針をゆっくり遠ざけていった場合に、図５（ａ）に示すように水が再生シルクにくっついていたときは、水のなじみが強い（○）と評価し、図５（ｂ）に示すように水が注射針側にくっついていったときは、水のなじみが弱い（×）と評価した。
【００６４】
その結果を表３に示すとおり、ＨＦＩＰが増加すると水のなじみが強くなる。そして、抗菌性を示す再生シルク（Ｎｏ．８）は水のなじみが弱い、すなわち水をはじきやすいこと（疎水性）が分かる。そして、βシート構造は疎水性を示すことが知られていることから、βシート構造が抗菌性に関与しているといえる。
【００６５】
（５）抗菌性発現のメカニズムを裏付けるための分析その２
そこで次に、表３の抗菌性があるＮｏ．７の再生シルクと、アセトン洗浄処理して抗菌性がないＮｏ．１０の再生シルクと、Ｎｏ．３の天然シルクについて、ＦＴ−ＩＲ（Ｖａｒｉａｎ社製、Ｖａｒｉａｎ−７００、ＡＴＲ法  積算回数５１２回）により、タンパク質の構造分析をした。その分析結果（ピークの面積比）を表５に示す。
【００６６】
【表５】
2015108102.tif 000007
【００６７】
これら３種を比較すると、抗菌ある再生シルクと天然シルクはβシート構造が多いが、αヘリックス構造の量に若干の違いがあることが分かる。また、アセトン洗浄処理したものは、βシート構造が減り、αヘリックス構造が多くなっている。
以上から、上述した本発明の抗菌性発現のメカニズム（βシート構造にチオシアン酸イオンが水素結合し、ＨＳＣＮによる抗菌性が発揮される）は、妥当なものと考えられる。
【００６８】
（６）ＨＦＩＰの抗菌性評価
水にＨＦＩＰを加え、各種濃度のＨＦＩＰ水溶液を調整した。この水溶液の抗菌性試験を、一般細菌数評価ＳＣＤＬＰ寒天平板培養法（日本食品分析センター）に準拠して行った結果を表６に示す。
【００６９】
【表６】
2015108102.tif 000008
【００７０】
表６から、１００００ｐｐｍのＨＦＩＰ水溶液では顕著な抗菌性を示すことが判った。このことは、表３のＮｏ．１，２の抗菌性は、残存のＨＦＩＰに由来するものであることを強く示唆している。
【００７１】
（７）別要因による抗菌性発現の可能性の検証
一般に菌の細胞膜表面はマイナス電荷であり、一般的な市販抗菌剤はプラス電荷（例Ａｇ＋）をもっているために抗菌性を発現していると考えられる。そこで、本発明の再生シルクも表面電荷が関係している可能性があると考えて、その検証をした。
【００７２】
すなわち、上述の表３の天然シルクと、抗菌あり再生シルク（ＨＦＩＰ７７ｐｐｍ）と、抗菌あり再生シルク（ＨＦＩＰ６５０ｐｐｍ）の再生シルクについて、ポリスチレンラテックスをヒドロキシプロピルセルロースでコーティングしたものを、１０ｍＭ−ＮａＣｌ水溶液中に分散した液を利用し、０．１Ｍ−ＨＣｌ０．１Ｍ−ＮａＯＨを用いてｐＨ調整を行い、レーザーゼータ電位計（大塚電子製、ＥＬＳ−８０００）により表面ゼータ電位を測定した。その測定結果を図６に示す。いずれのシルク表面も、表面ゼータ電位がマイナスの傾向であった。この結果から、本発明は、表面ゼータ電位が抗菌性の発現に関与するものではない、ということができる。
【実施例２】
【００７３】
本発明の上記（Ｂ２）第２方法を具体化して製造した抗菌性再生シルクの実施例２について、図１の下側のフロー図と、表７及び表８に基づき、処理順に説明する。
【００７４】
【表７】
2015108102.tif 000009
【００７５】
【表８】
2015108102.tif 000010
【００７６】
＜製造方法＞
１．脱セリシン処理・洗浄工程
実施例１と同じである。
【００７７】
２．チオシアン酸塩水浸漬
チオシアン酸アンモニウム１．９３ｇを７．２ｍＬの水に溶かし、その水溶液（ｐＨ４．８）に上記「１．脱セリシン処理・洗浄工程」で得られた糸状のフィブロイン０．５ｇを２４時間浸漬した。
また、チオシアン酸カリウム０．３７ｇを７．２ｍＬの水に溶かし、その水溶液（ｐＨ５．７）に上記「１．脱セリシン処理・洗浄工程」で得られた糸状のフィブロイン０．５ｇを２４時間浸漬した。
【００７８】
３．洗浄
チオシアン酸アンモニウム水溶液に浸漬した後の糸状のフィブロインは、水中で３０分、手もみして洗浄した。
チオシアン酸カリウム水溶液に浸漬した後の糸状のフィブロインは、水中で４０分、スターラー撹拌して洗浄した。
【００７９】
４．熱処理
上記糸状のフィブロインを、オートクレーブに入れ、それぞれ１２１℃、１００ｋＰａ、１５分の条件で高温高圧蒸気処理した。
【００８０】
＜抗菌性試験＞
抗菌性試験方法は実施例１と同じである。接種直後の生菌対数は４であり、培養後の生菌対数が４未満であった場合を抗菌性あり、４以上であった場合を抗菌性なしと評価できる。
【００８１】
表７に示すように、チオシアン酸アンモニウム水溶液に浸漬した糸状のフィブロインには、抗菌性があった。また、表８に示すように、チオシアン酸カリウム水溶液に浸漬した糸状のフィブロインにも、抗菌性があった。これは、実施例２では、チオシアン酸アンモニウムやチオシアン酸カリウムにフィブロインは溶解していないために（従って、実施例１と異なり、水溶液のｐＨはあまり影響しないと考えられる。）、もともとあったβシート構造が維持されていることと、浸漬時にそのβシート構造にチオシアン酸イオンがイオン結合したためであると考えられる。また、洗浄後も若干残留すると考えられるチオシアン酸アンモニウムやチオシアン酸カリウムによる抗菌性もあるものと考えられる。
【００８２】
なお、本発明は前記実施例に限定されるものではなく、発明の趣旨から逸脱しない範囲で適宜変更して具体化することもできる。
【図１】
2015108102.tif 000011
【図３】
2015108102.tif 000012
【図４】
2015108102.tif 000013
【図６】
2015108102.tif 000014
【図２】
2015108102.tif 000015
【図５】
2015108102.tif 000016